(57)【要約】【課題】ブレーキの鳴きを従来よりも低減でき、かつ、ブレーキレスポンスの性能に優れた摩擦材に関する技術を提供する。【解決手段】繊維基材と、結合材と、充填材とを備える摩擦材であって、前記充填材は、有機充填材を、前記摩擦材に対して、１から２０体積％含み、前記有機充填材の周囲には、空隙が形成され、該空隙は、前記摩擦材に対して、０．５から５．０体積％である。【選択図】図１
2011219658.tif 000002
【特許請求の範囲】
【請求項１】
繊維基材と、結合材と、充填材とを備える摩擦材であって、
前記充填材は、有機充填材を、前記摩擦材に対して、１から２０体積％含み、前記有機充填材の周囲には、空隙が形成され、該空隙は、前記摩擦材に対して、０．５から５．０体積％である摩擦材。
【請求項２】
前記有機充填材の周囲に形成される空隙は、その幅が０．１から５．０μｍである、請求項１に記載の摩擦材。
【請求項３】
前記有機充填材は、カシューダストである、請求項１又は２に記載の摩擦材。
【発明の詳細な説明】
【技術分野】
【０００１】
本発明は、摩擦材に関する。
【背景技術】
【０００２】
自動車や産業機械等のブレーキやクラッチ等には、摩擦材が使用されている。摩擦材は、例えば自動車では重要保安部品に位置づけられるなど、重要な役割を担っている。摩擦材の硬さ（摩擦材の圧縮変形量）は、いわゆるブレーキの鳴き現象に大きく影響することが知られている。硬い摩擦材をブレーキに用いると、鳴きが発生し易くなる。一方、柔らかい摩擦材をブレーキに用いると、鳴きの発生は抑えられるものの、ブレーキ性能の基本要素であるブレーキレスポンスの性能が低下する虞がある。
【０００３】
ブレーキレスポンスの性能を改善する技術として、例えば、特許文献１から３に記載の技術が知られている。特許文献１には、繊維基材、摩擦調整材及び結合材を用いてなる非石綿系摩擦材において、部分黒鉛化コークスを０．５体積％から２．５体積％配合した非石綿系摩擦材が開示されている。特許文献２には、ビスマレイミドトリアジン樹脂を主成分とするダストを含有させた摩擦材であって、上記ダストを摩擦材中に１から１５ｗｔ％含有させた摩擦材が開示されている。また、特許文献３には、金属繊維、セラミック質繊維、有機繊維等の強化繊維を基材としてこれに結合材、潤滑材、摩擦調整材、充填材等を加えてなるブレーキパッドが開示されている。また、特許文献３に記載の技術では、予め１００から３００μｍのカシューダストをフェノール樹脂で結合してなる予備複合材を、摩擦調整材の全部または一部として用い、カシューダストの周りの樹脂を、基材および結合材を含むマトリックスとの結合に利用している。
【０００４】
また、試料を構成する材料やその内部に含まれる空隙を解析する技術として、水銀圧入法や表面構造解析法が知られている。更に、摩擦材の構成をより正確に解析可能な技術として、特許文献４に記載の技術が知られている。特許文献４には、電子が磁場で曲げられたときに発生する電磁波としての放射光を、摩擦材からなる試料の内部を通過させることで、摩擦材を構成する材料と該摩擦材の内部に存在する空隙とを含む該摩擦材の構成要素に関する構成情報を取得する取得ステップと、前記取得ステップで取得された構成情報に基づいて、前記摩擦材の構成要素を視覚的に写し出す出力ステップと、を備える摩擦材の解析方法が開示されている。なお、特許文献４に記載の技術は、本願発明者らによって開発されたものである。
【先行技術文献】
【特許文献】
【０００５】
【特許文献１】特開２００７−３２６９９９号公報
【特許文献２】特開平５−５０９１号公報
【特許文献３】特開２０００−２９０３８７号公報
【特許文献４】特開２００９−８５７３２号公報
【発明の概要】
【発明が解決しようとする課題】
【０００６】
上記特許文献１から３に記載の技術によれば、ブレーキレスポンス性能の改善効果が見られる。但し、摩擦材は、例えば自動車では重要保安部品に位置づけられるなど、重要な役割を担っており、更なる改善が求められている。換言すると、ブレーキの鳴きを従来よりも低減でき、かつ、ブレーキレスポンスの性能に優れた摩擦材の開発が求められている。
【０００７】
本発明は、上記の問題に鑑みてなされたものであり、ブレーキの鳴きを従来よりも低減でき、かつ、ブレーキレスポンスの性能に優れた摩擦材に関する技術を提供することを課題とする。
【課題を解決するための手段】
【０００８】
本発明では、上記課題を解決するため、摩擦材を構成する材料の中で、周囲に空隙が存在する材料に着目し、その材料の周囲に存在する空隙の量を調整することとした。
【０００９】
より詳細には、本発明は、繊維基材と、結合材と、充填材とを備える摩擦材であって、前記充填材は、有機充填材を、前記摩擦材に対して、１から２０体積％含み、前記有機充填材の周囲には、空隙が形成され、該空隙は、前記摩擦材に対して、０．５から５．０体積％である摩擦材である。
【００１０】
本発明では、充填材としての有機充填材が摩擦材に占める体積の割合を１から２０体積％とし、更に、有機充填材の周囲に形成される空隙が摩擦材に占める体積の割合を０．５から５．０％とすることで、ブレーキの鳴きを低減すると共に、ブレーキレスポンスの性能に優れた摩擦材とすることができる。また、本発明の摩擦材によれば、ブレーキの振動も抑えられる。
【００１１】
なお、本発明において、前記有機充填材の周囲に形成される空隙は、その幅を０．１から５．０μｍとすることができる。空隙の幅を上記のようにすることでも、ブレーキの鳴きを低減すると共に、ブレーキレスポンスの性能に優れた充填材とすることができる。空隙の幅とは、有機充填材の周方向と直交する方向における長さである。
【００１２】
有機充填材には、カシューダストが例示される。カシューダストの周囲には、空隙が形成されることから、本発明は、カシューダストを含む摩擦材として好適に用いることができる。カシューダストには、カシューダストに対して、二トリルゴム（ＮＢＲ）、フルフラール樹脂、リン酸、フラン樹脂、オイル、亜麻仁油のうち少なくとも何れか一つが加えられたカシューダストの変性種も含まれる。カシューダストなどの有機充填材を摩擦材に配合することで、摩擦材の製造工程における熱を加える工程においてカシューダストなどの有機充填材が収縮する。その結果、カシューダストなどの有機充填材の周囲に空隙が形成され、有機充填材の移動が許容される。ブレーキ摺動時に摩擦材とロータの界面で発生した振動は、本来有機充填材自身が有する減衰能力によって減衰されるが、本発明では、有機充填材の移動が許容されることで、更に効果的に減衰される。その結果、いわゆる鳴きを低減することができる。なお、空隙が多すぎると圧縮変形量が大きくなりペダルフィーリングが悪くなることも想定される。そこで、配合前に有機充填材に予備加熱を施すことで空隙の形成量を制御することが好ましい。これにより、ペダルフィーリングを確保しつつ、且つ、有機充填材の減衰効果を維持することができる。
【００１３】
ここで、本発明は、上記摩擦材の製造方法として特定することができる。すなわち、本発明は、摩擦材を構成する材料を攪拌・混合する攪拌混合ステップと、混合された摩擦材を、第一の圧力で予備成形する予備成形ステップと、予備成形された摩擦材を、第二の圧力及び第一の温度で成形する成形ステップと、成形された摩擦材を、第二の温度で、所定時間熱を加える熱処理ステップと、を備える摩擦材の製造方法である。
【００１４】
なお、摩擦材に含まれる空隙の位置や形状の確認、又は有機充填材と空隙との位置関係などの確認は、既存の摩擦材の解析方法によって行うことができる。摩擦材を解析することで、より精度の高い解析が可能となり、その結果、より設計に沿った摩擦材を提供することができる。なお、既存の摩擦材の解析方法には、水銀圧入法や表面構造解析法が例示
される。
【発明の効果】
【００１５】
本発明に係る摩擦材の解析方法によれば、ブレーキの鳴きを従来よりも低減でき、かつ、ブレーキレスポンスの性能に優れた摩擦材に関する技術を提供することができる。
【図面の簡単な説明】
【００１６】
【図１】実施形態に係る摩擦材の画像の一例を示す。
【図２】実施形態に係る摩擦材の画像において、有機充填材を拡大した画像の一例を示す。
【図３】図２に示す画像において、空隙を抽出したイメージ図を示す。
【図４】実施形態に係る摩擦材の製造工程を示す。
【図５Ａ】実施例における、表面温度３０℃圧縮変形量測定結果を示す。
【図５Ｂ】実施例における、表面温度３００℃圧縮変形量測定結果を示す。
【発明を実施するための形態】
【００１７】
次に、本発明の実施形態について図面に基づいて説明する。但し、以下に説明する事項は、例示であり本発明がこれに限定されるものではない。
【００１８】
[実施形態]
図１に示すように、実施形態に係る摩擦材は、繊維基材と、結合材と、充填材とを備える。具体的には、図１に示す摩擦材は、有機充填材（例えば、カシューダスト）、研削材（例えば、珪酸ジルコニウム）、潤滑剤（例えば、黒鉛）、充填材（例えば、硫酸バリウム）、無機繊維（例えば、セラミクス繊維）を含む。そして、充填材は、有機充填材を、摩擦材に対して、１から２０体積％含み、有機充填材の周囲には、空隙が形成され（図１、図３参照）、該空隙は、前記摩擦材に対して、０．５から５．０体積％であることを特徴とする。充填材として有機充填材を含み、かつ、有機充填材が摩擦材に占める体積の割合を１から２０％とし、更に、有機充填材の周囲に形成される空隙が摩擦材に占める体積の割合を０．５から５．０％とすることで、ブレーキの鳴きや振動を低減すると共に、ブレーキレスポンスの性能に優れた摩擦材とすることができる。
【００１９】
繊維基材には、耐熱性有機繊維、無機繊維、金属繊維が例示される。耐熱性有機繊維には、芳香族ポリアミド繊維、耐炎性アクリル繊維が例示される。無機繊維には、チタン酸カリウム繊維、アルミナ繊維等のセラミックス繊維、ガラス繊維、カーボン繊維、ロックウールが例示される。金属繊維には、銅繊維、スチール繊維が例示される。
【００２０】
結合材には、フェノール樹脂（ストレートフェノール樹脂、ゴム等による各種変性フェノール樹脂を含む）、メラミン樹脂、エポキシ樹脂、ポリイミド樹脂等が例示される。
【００２１】
また、有機充填材には、摩擦調整材として、例えばゴムダストやカシューダスト等の有機摩擦調整材が例示される。なお、摩擦材は、摩擦調整材として、アルミナやシリカ、マグネシア、ジルコニア、酸化クロム、石英等の金属酸化物等の研削材や、銅やアルミニウム、亜鉛等の金属粒子、黒鉛や二硫化モリブデン等の固体潤滑材、マイカやバーミキュライト等の燐片状無機物、硫酸バリウムや炭酸カルシウム等の無機充填材等のうち、少なくとも何れか一つを含むようにしてもよい。
【００２２】
実施形態では、有機充填材として、カシューダストを用いる。カシューダストは、カシューダスト（ストレート）、カシューダストに対して、二トリルゴム（ＮＢＲ）、フルフラール樹脂、リン酸、フラン樹脂、オイル、亜麻仁油のうち少なくとも何れか一つが加えられたカシューダストの変性種とすることができる。
【００２３】
実施形態に係る摩擦材において、有機充填材の周囲に形成される空隙は、その幅を０．１から５μｍとしてもよい。空隙の幅を上記のようにすることで、ブレーキの鳴きをより低減すると共に、ブレーキレスポンスの性能に優れた充填材とすることができる。空隙の幅とは、有機充填材の周方向と直交する方向における長さである。
【００２４】
実施形態に係る摩擦材は、図４に示す製造工程を経ることで製造することができる。すなわち、実施形態に係る摩擦材の製造方法は、攪拌混合ステップ、予備成形ステップ、成形ステップ、熱処理ステップを備える。攪拌混合ステップ（ステップＳ１１）では、摩擦材を構成する材料が攪拌・混合される。予備成形ステップ（ステップＳ１２）では、混合された摩擦材が、第一の圧力で予備成形、換言すると仮成形される。第一の圧力は、例えば、１０〜３０ＭＰａ、好ましくは２０ＭＰａである。成形ステップ（ステップＳ１３）では、予備成形された摩擦材が、第二の圧力及び第一の温度で成形される。換言すると、原材料とプレッシャプレートとが一体成形される。第二の圧力は、例えば、１０〜６０ＭＰａ、好ましくは４０ＭＰａである。第一の温度は、例えば１４０〜１６０℃、好ましくは１５０℃である。熱処理ステップ（ステップＳ１４）では、成形された摩擦材が、第二の温度で、所定時間熱が加えられる。第二の温度は、例えば、２００〜２８０℃、好ましくは２５０℃である。また、所定時間は、例えば、１〜３ｈｒ、好ましくは２ｈｒである。
【００２５】
[実施例]
次に上述した実施形態に係る摩擦材について、実際に行った実験例に基づいて更に詳細に説明する。
【００２６】
（製造条件）
表１、表２に、製造条件を示す。本実験では、実施例１から７の摩擦材と、比較例１から４の摩擦材を製造した。摩擦材の原料には、フェノール樹脂、ゴム粉、白雲母、硫酸バリウム、水酸化カルシウム、黒鉛、酸化銅、珪酸ジルコニウム、セラミックス繊維、銅繊維、及びアラミド繊維が含まれる。有機充填材として、カシューダストを用い、更に、カシューダストとして、カシューダストのみのもの（ストレート）、フルフラールを加えた変性種（フルフラール変性）、低分子量タイプを用いた。配合量の詳細等については、表１、表２に示す。
【００２７】
【表１】
2011219658.tif 000003
【００２８】
【表２】
2011219658.tif 000004
【００２９】
まず、攪拌混合ステップにおいて、実施例１から７、及び比較例１から４の摩擦材（以下、各摩擦材ともいう）について、表１、表２に示す配合成分に従って十分に攪拌・混合した。次に、予備成形ステップにおいて、攪拌・混合された各摩擦材を、圧力：２０ＭＰａ（第一の圧力）の条件下で予備成形した。次に、成形ステップでは、予備成形した各摩擦材を、圧力：４０ＭＰａ（第二の圧力）及び温度：１５０℃（第一の温度）の条件下で加熱加圧成形した。次に、熱処理ステップでは、成形された各摩擦材を、温度：２５０℃（第二の温度）で、２時間（ｈｒ）熱を加えた。なお、上記以外の条件として、パッドの面積は４０ｃｍ２、モールド厚は１２ｍｍ、Ｐ／Ｐ（プレッシャプレート）厚は６ｍｍとした。また、いずれのカシューダスト（ストレート、フルフラール変性、低分子量タイプ）も、平均粒径は１８０から２５０μｍとした。平均粒径とは、湿式粒度計（レーザー式）にて粒度分布を測定したときの中央値である。
【００３０】
（空隙率）
熱処理ステップの終了後、成形された各摩擦材における空隙率を算出した。表３、表４は、空隙率の算出結果を示す。本実験では、摩擦材の全体空隙率（摩擦材全体における空隙率の割合）は、既存の水銀圧入法を用いて算出した。また、カシューダストの周囲に形成される空隙の空隙率及びその空隙率の幅は、本発明者らによって開発された特許文献４に記載の摩擦材の解析方法に関する技術を用いた。
【００３１】
【表３】
2011219658.tif 000005
【００３２】
【表４】
2011219658.tif 000006
【００３３】
次に、各試験結果について説明する。
【００３４】
（摩擦材圧縮変形試験結果）
実施例１から７、及び比較例１から４の摩擦材に対して、摩擦材圧縮変形試験を行った。摩擦材圧縮変形試験は、自動車部品−ブレーキライニング及びディスクブレーキパッド−圧縮ひずみ試験方法に関するＪＩＳ  Ｄ４４１３に準じて行った。表５は、各摩擦材に対して行った、摩擦材圧縮変形試験の結果を示す。なお、表５における単位は、μｍ／パッド１枚である。ここで、図５Ａは、表面温度３０℃圧縮変形量測定結果を示し、図５Ｂは、表面温度３００℃圧縮変形量測定結果を示す。実施例１から７の摩擦材は、何れもその圧縮変形量が許容値内であることが確認された。
【００３５】
【表５】
2011219658.tif 000007
【００３６】
（実車ペダルフィーリング官能試験結果）
実施例１から７、及び比較例１から４の摩擦材に対して、表６に示す車両条件にて、ペダルフィーリング官能試験を行った。
【００３７】
【表６】
2011219658.tif 000008
【００３８】
表７、表８は、ペダルフィーリング官能試験結果を示す。表７、表８に示すように、実施例１から７の摩擦材は、何れも良好の結果が得られた。
【００３９】
【表７】
2011219658.tif 000009
【００４０】
【表８】
2011219658.tif 000010
【００４１】
（鳴き評価試験）
実施例１から７、及び比較例１から４の摩擦材に対して、鳴き評価試験を行った。鳴き評価試験は、フルサイズダイナモメータを２０ｋｍ／ｈの速度で回転させ、鳴き発生レベルと振動を測定した。鳴きの測定は、音圧レベルで行い、段階的に評価した。具体的には、鳴き発生レベル１から２を「◎」、鳴き発生レベル３を「○」、鳴き発生レベル４から５を「×」として評価した。また、振動測定は、実車にて４０ｋｍ／ｈの速度で走行し、減速度３．９２ｍ／ｓ２における振動を段階的に官能評価した。具体的には、振動レベル１から２を「◎」、振動レベル３を「○」、振動レベル４から５を「×」として評価した。表９、表１０は、鳴き評価試験の結果を示す。表９、表１０に示すように、実施例１から７に係る摩擦材は、鳴きレベル及び振動レベルのいずれも良好な結果が得られた。フルサイズダイナモメータとは、実車と同様の条件（速度、圧力、風速、慣性）でブレーキ部品のみ（ナックル、ロータ、キャリパ、パッド）を試験できる装置である。簡易的な試験として、パッドをカットし、ロータやキャリパも縮小して、試験を行う方法も知られているが、本試験では、フルサイズ、すなわちカットを行っていない実際市場に流れている大きさのパッドを用い実際の道を想定して試験を行った。
【００４２】
【表９】
2011219658.tif 000011
【００４３】
【表１０】
2011219658.tif 000012
【００４４】
以上説明したように、実施形態に係る摩擦材は、摩擦材に含まれるカシューダストの有機充填材の体積、及び有機充填材の周囲に形成される空隙の体積を調整することで、ブレーキの鳴きが少なく、振動も少なく、更に、ブレーキレスポンスの性能に優れた摩擦材で
あることが確認された。
【図１】
2011219658.tif 000013
【図２】
2011219658.tif 000014
【図３】
2011219658.tif 000015
【図４】
2011219658.tif 000016
【図５Ａ】
2011219658.tif 000017
【図５Ｂ】
2011219658.tif 000018